(57)【特許請求の範囲】
【請求項１】
異色或いは濃色、淡色にそれぞれ着色された３本以上のフィラメント糸から構成され、淡色に着色されたフィラメント糸の周囲に異色或いは濃色に着色されたフィラメント糸と淡色に着色されたフィラメント糸とが捲回された仮撚スラブ加工糸からなる織物であって、織物を構成する仮撚スラブ加工糸は、下記の長さの道中部、異色或いは濃色スラブ部、淡色スラブ部、異色或いは濃色点状ネップ部、淡色点状ネップ部をランダムに有し、かつ道中部、各スラブ部および各ネップ部が下記の割合で存在することを特徴とする麻調織物。
道中部：長さ１．０〜１５ｃｍ、割合４０〜６０％
異色或いは濃色スラブ部：長さ１．０〜１０ｃｍ、割合１０〜２０％
淡色スラブ部：長さ１．５〜１２ｃｍ、割合２２〜４０％
異色或いは濃色点状ネップ部：長さ５ｍｍ以下、割合１〜２％
淡色点状ネップ部：長さ５ｍｍ以下、割合３〜５％
【請求項２】
仮撚スラブ加工糸における異色或いは濃色に着色されたフィラメント糸が、カチオン染料可染性ポリエステルフィラメント糸であり、淡色に着色されたフィラメント糸が、ポリエステルフィラメント糸或いはＲ率が８％以下のセルロース系フィラメント糸である請求項１に記載の麻調織物。
【請求項３】
仮撚スラブ加工糸におけるカチオン染料可染性ポリエステルフィラメント糸の混率が１０〜５０重量％、Ｒ率が８％以下のセルロース系フィラメント糸がスラブ糸の混率が５０〜９０重量％である請求項２に記載の麻調織物。
【請求項４】
カチオン染料可染性ポリエステルフィラメント糸が、５−ナトリウムスルホイソフタル酸およびアジピン酸共重合ポリエステルからなるフィラメント糸であり、Ｒ率が８％以下のセルロース系フィラメント糸が、セルロースアセテートフィラメント糸である請求項２または請求項３に記載の麻調織物。
【請求項５】
異色或いは濃色、淡色にそれぞれ染め分け可能な染色性の異なる３本以上のフィラメント糸から構成され、淡色に染色可能なフィラメント糸の周囲に異色或いは濃色に染色可能なフィラメント糸と淡色に染色可能なフィラメント糸とを捲回させる複合仮撚加工によって形成された仮撚スラブ加工糸にて、織物を構成し、該織物を染色して、織物における仮撚スラブ加工糸を構成する異色或いは濃色に染色可能なフィラメント糸を異色或いは濃色に、淡色に染色可能なフィラメント糸を淡色にそれぞれ染め分けることを特徴とする麻調織物の製造方法。
【請求項６】
仮撚スラブ加工糸として、淡色に染色可能な芯糸のフィラメント糸の仮撚加工における加撚域に、前記フィラメント糸とは異色或いは濃色に染色可能なフィラメント糸と淡色に染色可能なフィラメント糸とを効果糸としてオーバーフィード状態で供給して芯糸に効果糸が多重捲回したスラブ部と一重捲回したネップ部を形成した仮撚スラブ加工糸を用いる請求項５に記載の麻調織物の製造方法。
【請求項７】
異色或いは濃色に染色可能なフィラメント糸として、カチオン染料可染性或いは分散染料易染性ポリエステルフィラメント糸を用い、淡色に染色可能なフィラメント糸として、未改質のポリエステルフィラメント糸或いはＲ率が８％以下のセルロース系フィラメント糸を用いる請求項５または請求項６に記載の麻調織物の製造方法。
【請求項８】
カチオン染料可染性ポリエステルフィラメント糸として、５−ナトリウムスルホイソフタル酸およびアジピン酸共重合ポリエステルからなるフィラメント糸を用い、Ｒ率が８％以下のセルロース系フィラメント糸として、セルロースアセテートフィラメント糸を用いる請求項７に記載の麻調織物の製造方法。
【発明の詳細な説明】
【技術分野】
【０００１】
本発明は、微小な点状ネップのある仮撚スラブ加工糸よりなる清涼感、快適な着用感を与える麻調織物およびその製造方法に関する。
【背景技術】
【０００２】
麻織物は、麻繊維が有する繊度斑による独特な杢調やドライで清涼感のある風合いと、中空構造による軽量感、適度なハリコシ感、優れた吸・放湿性等から快適な高級夏物衣料素材として広く認識されている。しかしながら、一方では、皺になり易く、洗濯堅牢度や湿摩擦堅牢度が低い等取り扱い性が難しく、発色性にも劣り、高価である等の問題もある。
【０００３】
これに対し、麻繊維の優れた特長を備えながら、その欠点或いは問題点を改善するべく、多くの提案がなされており、例えば従来の異色や濃淡効果を狙った仮撚スラブ加工糸による麻調織物（特許文献１）では、仮撚スラブ加工糸の道中部とスラブ部が交互に出現し麻調の杢を表現しているが、人工的な画一の形態のためナチュラル感に欠けるものであり、また、仮撚スラブ加工糸のスラブ形態をネップ状にしたり出現頻度を工夫したものもあるが、ネップが大きく出現頻度が多すぎて高級感に欠けるものであった。
【０００４】
また、織物の構成糸に太細部を形成した糸やＳＺ交互仮撚加工糸を用い、杢調を表現させる提案もあるが、その織物はナチュラルな表現に欠け、また高級感の点で十分満足できるものではない。
【先行技術文献】
【特許文献】
【０００５】
【特許文献１】特開平９−１１９０３５号公報
【発明の概要】
【発明が解決しようとする課題】
【０００６】
本発明の目的は、麻織物の有する欠点である形態安定性が悪い、皺が生じ易い、発色性や染色堅牢度に劣る等の問題点を改善し、従来の麻調織物では表現できなかったナチュラルな杢調や高級感に優れ、さらには爽やかな清涼感、快適な着用感、高級感を有する麻調織物を提供し、また麻調織物を生産性よく安定に得ることにある。
【課題を解決するための手段】
【０００７】
本発明の第１の発明の要旨は、異色或いは濃色、淡色にそれぞれ着色された３本以上のフィラメント糸から構成され、淡色に着色されたフィラメント糸の周囲に異色或いは濃色に着色されたフィラメント糸と淡色に着色されたフィラメント糸とが捲回された仮撚スラブ加工糸からなる織物であって、織物を構成する仮撚スラブ加工糸は、下記の長さの道中部、異色或いは濃色スラブ部、淡色スラブ部、異色或いは濃色点状ネップ部、淡色点状ネップ部をランダムに有し、かつ道中部、各スラブ部および各点状ネップ部が下記の割合で存在することを特徴とする麻調織物、にある。
道中部：長さ１．０〜１５ｃｍ、割合４０〜６０％ 
異色或いは濃色スラブ部：長さ１．０〜１０ｃｍ、割合１０〜２０％
淡色スラブ部：長さ１．５〜１２ｃｍ、割合２０〜４０％
異色或いは濃色点状ネップ部：長さ５ｍｍ以下、割合１〜２％ 
淡色点状ネップ部：長さ５ｍｍ以下、割合３〜５％
【０００８】
本発明の第２の発明の要旨は、異色或いは濃色、淡色にそれぞれ染め分け可能な染色性の異なる３本以上のフィラメント糸から構成され、淡色に染色可能なフィラメント糸の周囲に異色或いは濃色に染色可能なフィラメント糸と淡色に染色可能なフィラメント糸とを捲回させる複合仮撚加工によって形成された、下記の道中部、スラブ部および点状ネップ部をランダムに有する仮撚スラブ加工糸にて、織物を構成し、該織物を染色して、織物における仮撚スラブ加工糸を構成する異色或いは濃色に染色可能なフィラメント糸を異色或いは濃色に、淡色に染色可能なフィラメント糸を淡色にそれぞれ染め分けることを特徴とする麻調織物の製造方法、にある。
道中部：長さ１．０〜１５ｃｍ、割合４０〜６０％
スラブ部：長さ１．０〜１２ｃｍ、割合３０〜６０％
点状ネップ部：長さ５ｍｍ以下、割合４〜７％
【発明の効果】
【０００９】
本発明によれば、麻織物の有する形態安定性が悪い、皺が生じ易い、発色性や染色堅牢度に劣る等の問題点を改善し、従来の麻調織物では表現できなかったナチュラルな杢調や高級感に優れ、さらには爽やかな清涼感、快適な着用感、高級感を有する麻調織物を、麻調織物を生産性よく安定に提供することができる。
【図面の簡単な説明】
【００１０】
【図１】本発明における仮撚スラブ加工糸の製造方法の一例の製造工程図である。
【図２】本発明の織物の織組織の一例のマット組織の織組織図である。
【図３】本発明の織物の織組織の他の例の綾組織の織組織図である。
【発明を実施するための形態】
【００１１】
以下、本発明の実施の形態について、詳細に説明する。
〈仮撚スラブ加工糸〉
本発明の麻調織物は、異色或いは濃色と淡色に染め分けられた仮撚スラブ加工糸にて構成されており、織物を構成する仮撚スラブ加工糸は、異色或いは濃色、淡色にそれぞれ着色された３本以上のフィラメント糸からなり、淡色に着色されたフィラメント糸の周囲に異色或いは濃色に着色されたフィラメント糸と淡色に着色されたフィラメント糸とが捲回された仮撚スラブ加工糸である。
【００１２】
そして、本発明の織物を構成する仮撚スラブ加工糸は、下記の長さの道中部、異色或いは濃色スラブ部、淡色スラブ部、異色或いは濃色点状ネップ部、淡色点状ネップ部をランダムに有し、かつ道中部、各スラブ部および各点状ネップ部が下記の割合で糸の長手方向に存在するものである。
道中部：長さ１．０〜１５ｃｍ、割合４０〜６０％
異色或いは濃色スラブ部：長さ１．０〜１０ｃｍ、割合１０〜２０％
淡色スラブ部：長さ１．５〜１２ｃｍ、割合２０〜４０％
異色或いは濃色点状ネップ部：長さ５ｍｍ以下、割合１〜２％ 
淡色点状ネップ部：長さ５ｍｍ以下、割合３〜５％ 
【００１３】
仮撚スラブ加工糸の道中部は、その長さが１．０ｃｍ未満では、隣接のスラブ部やネップ部との間隔が狭すぎ道中部として見え難く、１０ｃｍを超えると、スラブ部やネップ部との間隔が広すぎてフラットな表面感となり杢調表現が得られない。仮撚スラブ加工糸での道中部の割合が、４０％未満では、スラブ部やネップ部の頻度が多くなりすぎナチュラルな麻調の表現が得られず、６０％を超えると、フラットな表面感となり杢調表現が得られない。この道中部は、糸の構成フィラメント糸比にもよるが、異色或いは濃色と淡色との中間色を呈する。
【００１４】
仮撚スラブ加工糸の異色或いは濃色スラブ部は、その長さが１．０ｃｍ未満では大きなネップとして見え高級感が損なわれ、１０ｃｍを超えると、異色或いは濃色スラブ部が目立ちすぎナチュラルな麻調の表現が得られない、仮撚スラブ加工糸での異色或いは濃色スラブ部の割合が、１０％未満では、異色或いは濃色スラブ部の頻度が少なすぎフラットな表面感となりナチュラルな杢調表現が得られず、２０％を超えると、異色或いは濃色スラブ部の頻度が多すぎて目立ちすぎナチュラルな麻調表現が得られない。
【００１５】
仮撚スラブ加工糸の淡色スラブ部は、その長さが１．０ｃｍ未満では大きなネップとして見え高級感が損なわれ、１２ｃｍを超えると、淡色スラブ部が目立ちすぎナチュラルな麻調の表現が得られない、仮撚スラブ加工糸での淡色スラブ部の割合が、２０％未満では、淡色スラブ部の頻度が少なすぎフラットな表面感となりナチュラルな杢調表現が得られず、２０％を超えると、淡色スラブ部の頻度が多すぎて目立ちすぎナチュラルな麻調表現が得られない。なお、淡色スラブ部は、異色或いは濃色スラブ部に比べ目立たないため異色或いは濃色スラブ部より多く存在させることにより、ナチュラルな麻調表現を得ることができる。
【００１６】
仮撚スラブ加工糸の異色或いは濃色点状ネップ部は、その長さが５ｍｍを超えると、ネップが大きすぎ高級感に欠けたものとなり、また異色或いは濃色点状ネップ部の割合が、１％未満では、異色或いは濃色点状ネップ部の頻度が少なすぎて麻かすのようなナチュラルな杢調表現が得られず、２％を超えると、異色或いは濃色点状ネップ部の頻度が多すぎて目立ちすぎ高級感が得られずナチュラルな麻調表現を得ることができない。また、仮撚スラブ加工糸の淡色点状ネップ部は、その長さが５ｍｍを超えると、ネップが大きすぎ高級感に欠けたものとなり、また淡色点状ネップ部の割合が、３％未満では、淡色点状ネップ部の頻度が少なすぎてフラットな表面感となり、ナチュラルな杢調表現が得られず、５％を超えると、淡色点状ネップ部の頻度が多すぎてナチュラルな麻調表現が得られない。なお、淡色点状ネップ部は、異色或いは濃色点状ネップ部に比べ目立たないため異色或いは濃色点状ネップ部より多く存在させることにより、ナチュラルな麻調表現を得ることができる。
【００１７】
本発明の織物においてナチュラルな杢調表現によってよりナチュラルな麻調の表現を得るためには、織物を構成する仮撚スラブ加工糸において、異色或いは濃色に着色されたフィラメント糸の占める割合が、１０〜２０重量％であることが好ましい。本発明においては、異色或いは濃色、淡色とは、染着濃度によるのではなく、視覚的な色差によるものであり、単に暗色の異色或いは濃色ではない色という意味である。
【００１８】
異色或いは濃色、淡色にそれぞれ着色されたフィラメント糸は、仮撚スラブ加工糸を構成していることから、仮撚加工が適用されるフィラメント糸であり、例えば、ポリエチレンテレフタレートフィラメント糸等の未改質のポリエステルフィラメント糸、５−ナトリウムスルホイソフタル酸およびアジピン酸共重合ポリエチレンテレフタレートフィラメント糸等のカチオン染料可染性ポリエステルフィラメント糸、イソフタル酸、アジピン酸等共重合ポリエチレンテレフタレートフィラメント糸等の分散染料易染性ポリエステルフィラメント糸、ポリエステル系コンジュゲートフィラメント糸、ナイロン６、ナイロン６６等のポリアミドフィラメント糸等の合成繊維フィラメント糸、セルロースジアセテートフィラメント糸、セルローストリアセテートフィラメント糸、カチオン染料可染性セルロースアセテートフィラメント糸等のセルロースアセテートフィラメント糸やレーヨンフィラメント糸等のセルロース系フィラメント糸が挙げられる。
【００１９】
本発明においては、好ましいフィラメント糸の組み合わせとして、異色或いは濃色に着色されたフィラメント糸が、カチオン染料可染性ポリエステルフィラメント糸であり、淡色に染色されたフィラメント糸が、未改質のポリエステルフィラメント糸或いはＲ率が８％以下のセルロース系フィラメント糸が挙げられる。Ｒ率が８％以下のセルロース系フィラメント糸としては、Ｒ率が６．５％のセルロースジアセテートフィラメント糸、Ｒ率が３．５％のセルローストリアセテートフィラメント糸等のセルロースアセテートフィラメント糸が好ましいものとして挙げられる、なお、Ｒ率は、次式により求められる。
Ｒ（％）＝［（ｍ−ｍ’）／ｍ’］×１００
（ｍは試料の標準状態の質量（ｇ）、ｍ’は試料の絶乾状態の質量（ｇ）、ここで標準状態の質量とは、予備乾燥（相対湿度１０〜２５％、温度５０℃を超えない環境で恒量にする）後、標準状態（温度２０±２℃、相対湿度６５±４％）の試験室に放置し恒量になった状態の質量である。）
【００２０】
Ｒ率が８％以下のセルロース系フィラメント糸として好ましく用いられるセルロースジアセテートフィラメント糸およびセルローストリアセテートフィラメント糸は、分散染料可染性、鮮明性、発色性、高級感のある光沢、適度なヤング率、適度な吸湿性、速乾性を有する。これらのセルロースアセテートフィラメント糸の製法は、特に限定はされず、繊維の表面形状、艶、断面形状、繊度等も特に限定はない。セルロース系フィラメント糸のＲ率が８％を超えると、水膨潤性による収縮が問題となり、洗濯収縮、形態安定性、湿潤堅牢度の問題や、保水性が高く速乾性に劣る等の問題が生じ、例えば、公定水分率の低いポリエステル系フィラメント糸（公定水分率０．４％）を混用してこれらの問題を解決するためには、ポリエステル系フィラメント糸の混率を高める必要があり、ポリエステル系フィラメント糸の欠点である金属光沢、ワキシィな硬い風合い、帯電性、蒸れ感が強調され、セルロース系フィラメント糸の有する清涼感、着用感が失われる。
【００２１】
〈織物〉
本発明の織物は、前記仮撚スラブ加工糸からなる織物であればよく、麻調の表現を損なわない範囲であれば、織組織、密度、目付は特に限定はなく、また他の繊維糸、フィラメント糸等が交織等により混在してもよい。
【００２２】
〈仮撚スラブ加工糸の製造および織物の製造〉
本発明の織物は、次のようにして製造された仮撚スラブ加工糸から製造することができる。本発明の織物の製造に用いる仮撚スラブ加工糸は、その製造方法を特に限定するものではないが、道中部、異色或いは濃色スラブ部、淡色スラブ部、濃色点状ネップ部、淡色点状ネップ部がランダムに出現させる必要があり、そのためには、スピンドル回転数を低速〜高速の２段階以上に変化させることが可能な仮
撚加工機を用い、例えば、淡色に染色可能な芯糸のフィラメント糸の複合仮撚加工における加撚域に、前記フィラメント糸とは異色或いは濃色に染色可能なフィラメント糸と淡色に染色可能なフィラメント糸とをそれぞれ効果糸として用い、二つの効果糸をオーバーフィード率を多段に変化させた状態で一つの糸ガイドから同時に供給して加撚状態下の芯糸に捲き付かせ、芯糸に効果糸が多重捲回したスラブ部と一重捲回した点状ネップ部をランダムに形成させ、仮撚スラブ加工糸を製造することができる。
【００２３】
図１に本発明における仮撚スラブ加工糸の製造方法の一例の製造工程を示す。
図１において、１はマグネットテンサー、２は第１ヒーター、３はスピンドル、４は第１引取りローラー、５は第２ヒーター、６は第２引取りローラー、７は巻取機、８、１０はフィードローラー、９、１１は糸ガイド、Ａは芯糸、Ｂは効果糸１、Ｃは効果糸２、Ｄは押え糸であり、芯糸Ａの仮撚加工における芯糸Ａの加撚域に、効果糸Ｂと効果糸Ｃとを、多段に変化させたオーバーフィード率で糸ガイド９から同時に供給して複合仮撚し、さらに必要に応じ捲回部の形態を安定させる押え糸Ｄを糸ガイド１１から供給する複合仮撚加工により本発明における仮撚スラブ加工糸を得ることができる。
【００２４】
芯糸、効果糸に用いるフィラメント糸として、異色或いは濃色、淡色に染め分け可能な３本以上のフィラメント糸を用いるが、効果糸には染色性の異なるフィラメン糸を組み合わせて用いることが好ましく、さらに好ましくは芯糸に未改質のポリエステルフィラメント糸、効果糸のうちの一方にカチオン染料可染性ポリエステルフィラメント糸或いはＲ率が８％以下のセルロース系フィラメント糸を用いるか、効果糸にカチオン染料可染性ポリエステルフィラメント糸とＲ率が８％以下のセルロース系フィラメント糸の両方を用いる。
【００２５】
効果糸の一方にＲ率が８％以下のセルロース系フィラメント糸を用いるときは、このセルロース系フィラメント糸の染色での染料とは異種の染料で染色し得るフィラメント糸やセルロース系フィラメント糸の染色での染料と同種の染料で染色して明瞭な濃淡差を生ずるフィラメント糸と組み合わせる。したがい、高級感のある光沢、麻調のドライ感、爽やかな清涼感、適度な吸・放湿性等を織物に付与する上では、Ｒ率が８％以下のセルロース系フィラメント糸を、仮撚スラブ加工糸の５０〜９０重量％を占めるよう複合仮撚加工の際に供給することが好ましい。
【００２６】
また、効果糸の一方にカチオン染料可染性ポリエステルフィラメント糸を用いるときは、このカチオン染料可染性ポリエステルフィラメント糸の染色での染料とは異種の染料で染色し得るフィラメント糸やカチオン染料可染性ポリエステルフィラメント糸の染色での染料と同種の染料で染色して明瞭な濃淡差を生ずるフィラメント糸と組み合わせる。したがい、明瞭な異色或いは濃色のスラブや点状ネップを強調した杢調を織物に付与する上で、また強度補強の観点から、カチオン染料可染性ポリエステルフィラメント糸を、仮撚スラブ加工糸の１０〜５０重量％を占めるよう複合仮撚加工の際に供給することが好ましい。
【００２７】
〈染め分け〉
製造された仮撚スラブ加工糸にて任意の織組織に製織した後、織物を染色加工して、異色或いは濃色に染色可能なフィラメント糸を異色或いは濃色に、淡色に染色可能なフィラメント糸を淡色にそれぞれ染め分ける。例えば、芯糸に未改質のポリエステルフィラメント糸、効果糸にカチオン染料可染性ポリエステルフィラメント糸とセルローストリアセテートフィラメント糸とを用いてなる仮撚スラブ加工糸で構成した織物であれば、この織物をカチオン染料と分散染料で常圧染色によって仮撚スラブ加工糸の構成フィラメントを染色し染め分けることができる。すなわち、効果糸の一方のカチオン染料可染性ポリエステルフィラメント糸のフィラメントはカチオン染料で異色或いは濃色に染色され、芯糸の未改質のポリエステルフィラメント糸と効果糸の他方のセルローストリアセテートフィラメント糸のフィラメントは分散染料で淡色にされ、しかも常圧染色であればセルローストリアセテートフィラメントは未改質のポリエステルフィラメントより濃く染色される。淡色に染色するとは、単に異色或いは濃色ではない色に染色するの意味である。染色加工後は、必要に応じ、染色織物に皺加工等を施し、仕上加工する。
【実施例】
【００２８】
以下、本発明を実施例により具体的に説明する。なお、実施例における風合い、杢調感等はハンドリングにて、発色性等は目視にて評価した。
【００２９】
（実施例１）
芯糸としてポリエステルフィラメント糸５６ｄｔｅｘ／３６ｆ（三菱レイヨン社製、ポリエチレンテレフタレート、ブライト、単糸三角断面）１本を用い、効果糸１としてポリエステルフィラメント糸８４ｄｔｅｘ／３６ｆ（三菱レイヨン社製、ポリエチレンテレフタレート、ブライト、単糸三角断面）１本と、効果糸２としてカチオン染料可染性ポリエステルフィラメント糸３３ｄｔｅｘ／１２ｆ（三菱レイヨン社製、５−ナトリウムスルホイソフタル酸およびアジピン酸共重合ポリエチレンテレフタレート、ブライト、単糸円断面）１本を用い、さらに押え糸としてポリエステルフィラメント糸４０ｄｔｅｘ／１２ｆ（三菱レイヨン社製、ポリエチレンテレフタレート、ブライト、単糸円断面）１本を用い、仮撚加工機（三菱重工業社製、スピンドル回転数可変型）にて、図１に示す工程により下記の条件で、芯糸（Ａ）の仮撚加工における芯糸（Ａ）の加撚域に効果糸１（Ｂ）と効果糸２（Ｃ）を糸ガイド（９）を介し多段のオーバーフィード（ＯＦ）率で供給して複合仮撚し、さらに押え糸（Ｄ）を効果糸の供給位置より下流で糸ガイド（１１）から供給して仮撚スラブ加工糸を作製した。なお、実施例中、ガイド距離とは芯糸と糸ガイドとの間の最短の距離をいう。
糸加工速度：５０ｍ／分
効果糸１、効果糸２ＯＦ率：２５、５５、４０、７０％
効果糸１、効果糸２ガイド距離：１５０ｍｍ
押え糸ＯＦ率：６５％
押え糸ガイド距離：１８０ｍｍ
第１ヒーター温度：１８０℃
スピンドル回転数：９５，０００〜１３５，０００ｒｐｍ
第２ヒーター温度：１８０℃
【００３０】
得られた仮撚スラブ加工糸は、糸繊度２８３ｄｔｅｘで、カチオン染料可染性ポリエステルフィラメント糸を混率１６質量％で含むものであった。
【００３１】
得られた仮撚スラブ加工糸を、経糸と緯糸に用い、平組織の織物を製織した。この織物を常法の染色加工により、効果糸２のフィラメントをカチオン染料にて濃色のこげ茶色に染色し、芯糸および効果糸１のフィラメントを分散染料にて淡色のベージュ色に染色し、仕上げ巾１４３ｃｍ、経糸密度５５本／インチ、緯糸密度４５本／インチの染色織物を作製した。この染色織物における仮撚スラブ加工糸は、下記の形状を有するものであった。
道中部：長さ１．５〜１０ｃｍ、割合５０％
濃色スラブ部：長さ１．５〜５ｃｍ、割合１５％
淡色スラブ部：長さ２．５〜７ｃｍ、割合３０％
濃色点状ネップ部：長さ５ｍｍ以下、割合１．５％ 
淡色点状ネップ部：長さ５ｍｍ以下、割合３．５％
得られた染色織物は、濃色のこげ茶色と淡色のベージュ色の小さな点状ネップが適度な頻度でランダムに配置され、ナチュラルでランダムな適度の長さの濃色のこげ茶色と淡色のベージュ色のスラブが適度な頻度でランダムに配置されており、麻調のナチュラルな高級感のある杢調表現された麻調織物であった。
【００３２】
（実施例２）
芯糸としてポリエステルフィラメント糸５６ｄｔｅｘ／３６ｆ（三菱レイヨン社製、ポリエチレンテレフタレート、ブライト、単糸三角断面）１本を用い、効果糸１としてセルローストリアセテートフィラメント糸８４ｄｔｅｘ／３６ｆ（三菱レイヨン社製、ブライト、単糸菊型断面、Ｒ率３．５％）１本と、効果糸２としてカチオン染料可染性ポリエステルフィラメント糸３３ｄｔｅｘ／１２ｆ（三菱レイヨン社製、５−ナトリウムスルホイソフタル酸およびアジピン酸共重合ポリエチレンテレフタレート、ブライト、単糸円断面）１本を用い、さらに押さえ糸としてセルローストリアセテートフィラメント糸４０ｄｔｅｘ／９ｆ（三菱レイヨン社製、ブライト、単糸菊型断面、Ｒ率３．５％）１本を用い、実施例１で用いたと同じ仮撚加工機にて、図１に示す工程により下記の条件で、芯糸（Ａ）の仮撚加工における芯糸（Ａ）の加撚域に効果糸１（Ｂ）と効果糸２（Ｃ）を糸ガイド（９）を介し多段のＯＦ率で供給して複合仮撚し、さらに押え糸（Ｄ）を下記の条件で糸ガイド（１１）から供給して仮撚スラブ加工糸を作製した。
糸加工速度：５０ｍ／分
効果糸１、効果糸２ＯＦ率：２５、５５、４０、７０％
効果糸１、効果糸２ガイド距離：１５０ｍｍ
押え糸ＯＦ率：６５％
押え糸ガイド距離：１７０ｍｍ
第１ヒーター温度：１８０℃
スピンドル回転数：９５，０００〜１３５，０００ｒｐｍ
第２ヒーター温度：１８０℃
【００３３】
得られた仮撚スラブ加工糸は、糸繊度２８３ｄｔｅｘで、カチオン染料可染性ポリエステルフィラメント糸を混率１６重量％、セルローストリアセテートフィラメント糸を混率６３重量％で含むものであった。
【００３４】
得られた仮撚スラブ加工糸を、経糸と緯糸に用い、平組織の織物を製織した。この織物を常法の染色仕上加工により、効果糸２のフィラメントをカチオン染料にて濃色のこげ茶色に染色し、芯糸および効果糸１のフィラメントを分散染料にて効果糸１の方が芯糸よりは濃い淡色のベージュ色に染色し、仕上げ巾１４３ｃｍ、経糸密度５５本／インチ、緯糸密度４５本／インチの染色織物を作製した。この染色織物における仮撚スラブ加工糸は、下記の形状を有するものであった。
道中部：長さ１．５〜１０ｃｍ、割合５０％
濃色スラブ部：長さ１．５〜５ｃｍ、割合１５％
淡色スラブ部：長さ２．５〜７ｃｍ、割合３０％
濃色点状ネップ部：長さ５ｍｍ以下、割合１．５％ 
淡色点状ネップ部：長さ５ｍｍ以下、割合３．５％
【００３５】
得られた染色織物は、濃色のこげ茶色と淡色のベージュ色の小さな点状ネップが適度な頻度でランダムに配置され、ナチュラルでランダムな適度の長さの濃色のこげ茶色と淡色のベージュ色のスラブが適度な頻度でランダムに配置されており、麻調のナチュラルな高級感のある杢調表現されたものであり、さらにセルローストリアセテートフィラメント糸による爽やかな清涼感、適度な吸・放湿性、速乾性に優れ、ベタツキ感がなく快適な着用感を有する織物であった。
【００３６】
（実施例３）
実施例２で作製した仮撚スラブ加工糸を、経糸と緯糸に用い、図２に示すマット組織の織物を製織した。この織物を常法の染色加工および皺加工により、カチオン染料にて効果糸２のフィラメントを濃色のこげ茶色に染色し、分散染料にて芯糸および効果糸１のフィラメントを淡色のベージュ色に染色し、仕上げ巾１４３ｃｍ、経糸密度７９本／インチ、緯糸密度６２本／インチの染色織物を作製した。得られた染色織物は、濃色のこげ茶色と淡色のベージュ色の小さな点状ネップが適度な頻度でランダムに配置され、ナチュラルでランダムな適度の長さの濃色のこげ茶色と淡色のベージュ色のスラブが適度な頻度でランダムに配置されており、麻調のナチュラルな高級感のある杢調表現されたものであり、またマット組織によりスラブやネップの見え方がマイルドでより上品でナチュラルな杢調を呈し、皺加工によりナチュラル凹凸表面となり、さらにセルローストリアセテートフィラメント糸による快適な着用感を有する高級麻調織物であった。
【００３７】
（実施例４）
芯糸としてポリエステルコンジュゲートフィラメント糸５６ｄｔｅｘ／１２ｆ（三菱レイヨン社製、シックアンドシン型、ブライト、単糸円断面）１本を用い、効果糸１としてセルローストリアセテートフィラメント糸８４ｄｔｅｘ／２０ｆ（三菱レイヨン社製、ブライト、単糸菊型断面、Ｒ率３．５％）１本と、効果糸２としてカチオン染料可染性ポリエステルフィラメント糸３３ｄｔｅｘ／１２ｆ（三菱レイヨン社製、５−ナトリウムスルホイソフタル酸およびアジピン酸共重合ポリエチレンテレフタレート、ブライト、単糸円断面）１本を用い、さらに押さえ糸としてセルローストリアセテートフィラメント糸４０ｄｔｅｘ／９ｆ（三菱レイヨン社製、ブライト、単糸菊型断面、Ｒ率３．５％）１本を用い、実施例１で用いたと同じ仮撚加工機、同じ工程、同じ条件で、芯糸（Ａ）の仮撚加工における芯糸（Ａ）の加撚域に効果糸１（Ｂ）と効果糸２（Ｃ）を糸ガイド（９）を介し多段のＯＦ率で供給して複合仮撚し、さらに押え糸（Ｄ）を供給して仮撚スラブ加工糸を作製した。
【００３８】
得られた仮撚スラブ加工糸は、糸繊度２８３ｄｔｅｘで、カチオン染料可染性ポリエステルフィラメント糸を混率１６重量％、セルローストリアセテートフィラメント糸を混率６３重量％で含むものであった。
【００３９】
得られた仮撚スラブ加工糸を、経糸と緯糸に用い、図３に示す綾組織の織物を製織した。この織物を常法の染色加工により、効果糸２のフィラメントをカチオン染料にて濃色のこげ茶色に染色し、芯糸および効果糸１のフィラメントを分散染料にて効果糸１の方が芯糸よりは濃い淡色のベージュ色に染色し、仕上げ巾１４３ｃｍ、経糸密度８６本／インチ、緯糸密度５３本／インチの染色織物を作製した。この染色織物における仮撚スラブ加工糸は、下記の形状を有するものであった。
道中部：長さ１．５〜１０ｃｍ、割合５０％
濃色スラブ部：長さ１．５〜５ｃｍ、割合１５％
淡色スラブ部：長さ２．５〜７ｃｍ、割合３０％
濃色点状ネップ部：長さ５ｍｍ以下、割合１．５％ 
淡色点状ネップ部：長さ５ｍｍ以下、割合３．５％
【００４０】
得られた染色織物は、濃色のこげ茶色と淡色のベージュ色の小さな点状ネップが適度な頻度でランダムに配置され、ナチュラルでランダムな適度の長さの濃色のこげ茶色と淡色のベージュ色のスラブが適度な頻度でランダムに配置されており、麻調のナチュラルな高級感のある杢調表現されたものであり、また綾組織によりスラブやネップの見え方がマイルドでより上品でナチュラルな杢調を呈し、皺加工によりナチュラル凹凸表面となり、さらにセルローストリアセテートフィラメント糸による快適な着用感を有する高級麻調織物であった。
【００４１】
（比較例１）
芯糸としてポリエステルフィラメント糸１１０ｄｔｅｘ／４８ｆ（三菱レイヨン社製、ポリエチレンテレフタレート、セミダル、単糸円断面）１本を用い、効果糸としてカチオン染料可染性ポリエステルフィラメント糸５６ｄｔｅｘ／２４ｆ（三菱レイヨン社製、５−ナトリウムスルホイソフタル酸およびアジピン酸共重合ポリエチレンテレフタレート、セミダル、単糸円断面）１本を用い、実施例１で用いたと同じ仮撚加工機にて、下記の条件で、芯糸の仮撚加工における加撚域に効果糸を供給して仮撚スラブ加工糸を作製した。
糸加工速度：５０ｍ／分
効果糸ＯＦ率：９５％
効果糸ガイド距離：１５０ｍｍ
第１ヒーター温度：１７０℃
スピンドル回転数：１１０，０００ｒｐｍ
第２ヒーター温度：１８０℃
得られた仮撚スラブ加工糸は、糸繊度２２０ｄｔｅｘで、カチオン染料可染性ポリエステルフィラメント糸を混率５１重量％で含むもので、道中部とスラブ部からなるものであった。得られた仮撚スラブ加工糸を、経糸と緯糸に用い、綾組織の織物を製織した。この織物を常法の染色加工により、効果糸をカチオン染料にて濃色のこげ茶色に染色し、芯糸を分散染料にて淡色のベージュ色に染色し、仕上げ巾１４３ｃｍ、経糸密度９７本／インチ、緯糸密度６０本／インチの染色織物を作製した。得られた染色織物は、スラブの形状や出現頻度が規則的で、点状ネップも見られずナチュラルな杢調表現に欠けるものであった。
【産業上の利用可能性】
【００４２】
本発明の麻調織物は、天然の麻繊維からなる織物が有する形態安定性が悪い、皺が生じ易い、発色性や染色堅牢度に劣る等の問題点が改善され、しかも麻繊維に似せた従来の麻調織物では表現できなかったナチュラルな杢調や高級感に優れ、さらには爽やかな清涼感、快適な着用感、高級感を有するものであり、夏物衣料素材としてまた高級衣料素材として有用なるものであり、また本発明によればこの麻調織物を生産性よく安定に商業的に製造することができる。
【符号の説明】
【００４３】
１  マグネットテンサー
２  第１ヒーター
３  スピンドル
４  第１引取りローラー
５  第２ヒーター
６  第２引取りローラー
７  巻取機
８、１０  フィードローラー
９、１１  糸ガイド
Ａ  芯糸
Ｂ  効果糸１
Ｃ  効果糸２
Ｄ  押え糸
【図１】
0005695460.tif 000002
【図２】
0005695460.tif 000003
【図３】
0005695460.tif 000004